(57)【要約】【課題】より長い運転寿命、良好な電子特性、安定した電気特性等の利点を有する撮像部材、光受容体、光伝導体を提供すること。【解決手段】任意で設け得る支持基板；シラノールを含有する光生成層；少なくとも１つの電荷輸送成分を含む少なくとも１つの電荷輸送層；及び該電荷輸送層と接触しかつ連続しており、アクリルポリオール、ポリアルキレングリコール、架橋剤、及び電荷輸送成分を含むオーバーコート層を含む撮像部材であって、該アクリルポリオールに含まれる水酸基の数が１０〜２０，０００であること、及び、該アクリルポリオール、該ポリアルキレングリコール、及び該記電荷輸送成分が、酸触媒の存在下で反応して、架橋重合体ネットワークを形成していることを特徴とする、該撮像部材。【選択図】なし【特許請求の範囲】
【請求項１】
任意で設け得る支持基板；
シラノールを含有する光生成層；
少なくとも１つの電荷輸送成分を含む少なくとも１つの電荷輸送層；及び
該電荷輸送層と接触しかつ連続しており、アクリルポリオール、ポリアルキレングリコール、架橋剤、及び電荷輸送成分を含むオーバーコート層
を含む撮像部材であって、
該アクリルポリオールに含まれる水酸基の数が１０〜２０，０００であること、及び、
該アクリルポリオール、該ポリアルキレングリコール、及び該記電荷輸送成分が、酸触媒の存在下で反応して、架橋重合体ネットワークを形成していることを特徴とする、該撮像部材。
【請求項２】
前記オーバーコート層に含まれる前記電荷輸送成分が下記構造を有することを特徴とする、請求項１に記載の撮像部材：
【化１】
2008116961.tif 000021
（式中、ｍは、ゼロまたは１を表す）
上記構造中、Ｚは下記構造からなる群より選択される構造を有し、
【化２】
2008116961.tif 000022
（式中、ｎは、０または１を表す）、
Ａｒは下記構造からなる群より選択される構造を有し、
【化３】
2008116961.tif 000023
（式中、Ｒは、−ＣＨ3、−Ｃ2Ｈ5、−Ｃ3Ｈ7およびＣ4Ｈ9からなる群より選択される）、
Ａｒ’ は下記構造からなる群より選択される構造を有し、
【化４】
2008116961.tif 000024
Ｘは下記構造からなる群より選択される構造を有する
【化５】
2008116961.tif 000025
（式中、Ｓは、ゼロ、１または２を表す）。
【請求項３】
前記シラノールが下記構造からなる群より選択される構造を有することを特徴とする、請求項１に記載の撮像部材：
【化６】
2008116961.tif 000026
（式中、ＲおよびＲ’はそれぞれ独立に、アルキル基、アルコキシ基、アリール基またはその置換誘導体を表す）。
【請求項４】
前記電荷輸送層に含まれる前記電荷輸送成分が、下記式で表されるアリールアミン分子を含むことを特徴とする、請求項１に記載の撮像部材：
【化７】
2008116961.tif 000027
（式中、Ｘは、アルキル基、アルコキシ基、アリール基およびハロゲンからなる群より選択される基を表す）。
【請求項５】
前記アクリルポリオールが下記式で表されることを特徴とする、請求項１に記載の撮像部材：
（−ＣＨ2−Ｒa−ＣＨ2）m−（−ＣＯ−Ｒb−ＣＯ−）n−（−ＣＨ2−Ｒc−ＣＨ2）p−（−ＣＯ−Ｒb−ＣＯ−）q
（式中、Ｒa及びＲcはそれぞれ独立に、炭素原子数１〜２０の線状アルキル基、炭素原子数１〜２０の線状アルコキシ基、炭素原子数１〜２０の分岐アルキル基、または炭素原子数１〜２０の分岐アルコキシ基を表し；Ｒb及びＲdはそれぞれ独立に、炭素原子数１〜２０のアルキル基または炭素原子数１〜２０のアルコキシ基を表し；かつｍ、ｎ、ｐおよびｑはそれぞれ０〜１のモル比を表し、ここでｎ＋ｍ＋ｐ＋ｑ＝１である）。
【発明の詳細な説明】
【技術分野】
【０００１】
本開示は、一般に、積層撮像部材、光受容体、光伝導体などに関する。
【背景技術】
【０００２】
光導電性撮像部材（photoconductive imaging member）としては、支持基板上に正孔封止層、架橋された光生成層、及び電荷輸送層を有し、該光生成層が光生成成分、塩化ビニル、アリルグルシジルエーテル、ヒドロキシ基含有ポリマーを含有するものが知られている（例えば、特許文献１参照）。
【０００３】
また、正孔封止層、光生成層、及び電荷輸送層を有する光導電性画像形成部材であって、該正孔封止層が金属酸化物とフェノール性化合物及びフェノール樹脂の混合物を含有し、該フェノール性化合物が２つ以上のフェノール基を有するものである該光導電性画像形成部材も知られている（例えば、特許文献２参照）。
【０００４】
上記以外にも、積層構成を有し正孔封止層または光生成層の成分に特徴を有する光導電性画像形成部材が知られている（例えば特許文献３〜１１参照）。
【特許文献１】米国特許第７，０３７，６３１号
【特許文献２】米国特許第６，９１３，８６３号
【特許文献３】米国特許第６，９１３，８６３号
【特許文献４】米国特許第４，２６５，９９０号
【特許文献５】米国特許第３，１２１，００６号
【特許文献６】米国特許第４，５５５，４６３号
【特許文献７】米国特許第４，５８７，１８９号
【特許文献８】米国特許第４，９２１，７６９号
【特許文献９】米国特許第５，５２１，３０６号
【特許文献１０】米国特許第５，４８２，８１１号
【特許文献１１】米国特許第５，４７３，０６４号
【発明の開示】
【発明が解決しようとする課題】
【０００５】
本発明の課題は、より長い運転寿命、良好な電子特性、安定した電気特性等の利点を有す積層撮像部材、光受容体、光伝導体等を提供することにある。
【課題を解決するための手段】
【０００６】
上記課題は、以下の手段により解決される。即ち、本発明は、＜１＞任意で設け得る支持基板；シラノールを含有する光生成層；少なくとも１つの電荷輸送成分を含む少なくとも１つの電荷輸送層；及び、該電荷輸送層と接触しかつ連続しており、アクリルポリオール、ポリアルキレングリコール、架橋剤、及び電荷輸送成分を含むオーバーコート層を含む撮像部材であって、該アクリルポリオールに含まれる水酸基の数が約１０〜約２０，０００であること、及び、該アクリルポリオール、該ポリアルキレングリコール、及び該記電荷輸送成分が、酸触媒の存在下で反応して、架橋重合体ネットワークを形成していることを特徴とする、該撮像部材を提供する。
【０００７】
また本発明は、＜２＞前記オーバーコート層に含まれる前記電荷輸送成分が下記構造を有することを特徴とする、＜１＞に記載の撮像部材を提供する。
【０００８】
【化８】
2008116961.tif 000002
【０００９】
（式中、ｍは、ゼロまたは１である）上記構造中、Ｚは下記構造からなる群より選択される構造を有し、
【００１０】
【化９】
2008116961.tif 000003
【００１１】
（式中、ｎは、０または１である）、Ａｒは下記構造からなる群より選択される構造を有し、
【００１２】
【化１０】
2008116961.tif 000004
【００１３】
（式中、Ｒは、−ＣＨ3、−Ｃ2Ｈ5、−Ｃ3Ｈ7およびＣ4Ｈ9からなる群より選択される）、  Ａｒ’ は下記構造からなる群より選択される構造を有し、
【００１４】
【化１１】
2008116961.tif 000005
【００１５】
Ｘは下記構造からなる群より選択される構造を有する（式中、Ｓは、ゼロ、１または２である）。
【００１６】
【化１２】
2008116961.tif 000006
【００１７】
また本発明は、＜３＞前記シラノールが下記構造からなる群より選択される構造を有することを特徴とする、＜１＞または＜２＞に記載の撮像部材を提供する。
【００１８】
【化１３】
2008116961.tif 000007
【００１９】
（式中、ＲおよびＲ’はそれぞれ独立に、アルキル基、アルコキシ基、アリール基またはその置換誘導体である）。
【００２０】
また本発明は、＜４＞前記電荷輸送層に含まれる前記電荷輸送成分が、下記式で表されるアリールアミン分子を含むことを特徴とする、＜１＞〜＜３＞に記載の撮像部材を提供する。
【００２１】
【化１４】
2008116961.tif 000008
【００２２】
（式中、Ｘは、アルキル基、アルコキシ基、アリール基およびハロゲンからなる群より選択される）。
【００２３】
また本発明は、＜５＞前記アクリルポリオールが下記式で表されることを特徴とする、＜１＞〜＜４＞に記載の撮像部材を提供する。
【００２４】
（−ＣＨ2−Ｒa−ＣＨ2）m−（−ＣＯ−Ｒb−ＣＯ−）n−（−ＣＨ2−Ｒc−ＣＨ2）p−（−ＣＯ−Ｒb−ＣＯ−）q
【００２５】
（式中、Ｒa及びＲcはそれぞれ独立に、炭素原子数１〜２０の線状アルキル基、炭素原子数１〜２０の線状アルコキシ基、炭素原子数１〜２０の分岐アルキル基、または炭素原子数１〜２０の分岐アルコキシ基を表し；Ｒb及びＲdはそれぞれ独立に、炭素原子数１〜２０のアルキル基または炭素原子数１〜２０のアルコキシ基を表し；かつｍ、ｎ、ｐおよびｑはそれぞれ０〜１のモル比を表し、ここでｎ＋ｍ＋ｐ＋ｑ＝１である）。
【発明の効果】
【００２６】
本発明により開示される撮像部材は、本明細書中に例示される多くの利点、例えば約３，５００，０００撮像サイクルを越えるようなより長い運転寿命、良好な電子特性、安定した電気特性、画像ゴーストが低いこと、低バックグランドおよび／または電荷欠陥点（ＣＤＳ）の最小化、ある種の溶媒の蒸気にされられる際の電荷輸送層亀裂に対する耐性、良好な表面特性、改善された摩耗耐性、多数のトナー組成物との適合性、撮像部材傷性の回避または最小化、公知のＰＩＤＣ（光誘導放電曲線）の発生によって示されるような多数の撮像サイクルに渡って実質的に平坦かまたは変化がない一貫したＶr（残留電位）、残留電位のサイクルによる上昇が最小、許容しうるバックグランド電圧（つまり例えば光源に光伝導体を露光した後に約２．６ミリ秒の最小バックグランド電圧）、低残留電圧と高速ＰＩＤＣとの両立、等を有する。
【発明を実施するための最良の形態】
【００２７】
本発明は、積層撮像部材、光受容体、光伝導体などを提供する。より詳細には、本発明の開示は、多層柔軟性のベルト撮像部材あるいは基板のような任意の支持媒体、疎水性シラノールのようなシラノールを含有する光生成層、及び第一電荷輸送層および第二電荷輸送層のような複数の電荷輸送層を含む電荷輸送層を含み、さらに任意の接着剤層、任意の正孔封止層または下塗層、およびオーバーコート層により構成され得る素子に関する。該素子は場合によっては、電荷輸送層のうちの少なくとも１つは、少なくとも１つの電荷輸送成分、重合体または樹脂バインダー、シラノール、および任意の抗酸化剤を含有してもよい。さらに、電荷輸送層のうちの少なくとも１つは、シラノールを含有しなくてもよい。ある実施形態では、光生成層は、シラノールを含有し、電荷輸送層は、シラノールを含有しなくてもよい。ある実施形態では、電荷輸送層はシラノールを含有し、光生成層はシラノールを含有しなくてもよい。さらに、ある実施形態では、ジアルキルジチオリン酸亜鉛（ＺＤＤＰ）のような金属ジアルキルジチオホスフェートが、光生成層または電荷輸送層に含まれており、これらの層の各々がシラノールを含有しなくてもよい。
【００２８】
ある実施形態において、本明細書中に例示される光受容体は耐摩耗性が良好でありかつ寿命がより長く、部材の単数又は複数の表面層における撮像部材の傷（これは生み出された最終印刷物上で目視できる望ましくない印刷欠陥を生じる）が減少または最小化している。さらにある実施形態において、本明細書中で開示される撮像部材は良好な、そして多くの場合低いＶr（残留電位）を有し、適切な場合にはＶrがサイクルを経て上昇することを実質的に防止することを可能にし、高感度および低く許容可能な画像ゴースト特性を有し、低バックグランドであり、および／または電荷欠陥スポット（ＣＤＳ）が最小であり、望ましいトナー清掃性を有する。さらに具体的には、実施形態により本明細書中で撮像部材中への適切なシラノールの組込みが記載されるが、ここでシラノールは少なくとも１つの電荷輸送層もしくは光生成層、または少なくとも１つの電荷輸送層および光生成層の両方に含まれうる。実施形態中で「少なくとも１つ」は例えば、１つ、１〜約１０個、２〜約７個、２〜約４個、２個、等々を指す。さらに、シラノールを、電荷輸送層の内の少なくとも１つに添加でき、それは例えば、電荷輸送層形成用溶液に溶解される代わりに、シラノールをドーパントとして電荷輸送層に添加でき、そしてさらに具体的にはシラノールを最上部の電荷輸送層に添加してもよい。同様に、基板上に光生成層を析出させる前にシラノールを光生成層分散物に含ませてもよい。理論によって限定されることを意図せず述べれば、シラノールを光生成成分と共に混合または粉砕するとき、シラノールが光生成色素と反応して色素を疎水性にさせ、バインダーと色素との間の相互作用を介して重合体バインダーにおける色素の分散性を改善すると考えられる。選択された疎水性シラノールは例えば以下の点で安定である：Ｓｉ−ＯＨ基が水を除去してシロキサン（Ｓｉ−Ｏ−Ｓｉ）連結を形成するが、これは主にシリコンに付着した３つの他の結合の阻害構造のためである。したがって、例えばシラノールはより長期に渡って安定であり、例えばある実施形態では三年のような確定しがたいほど長い保存寿命にわたり安定である。
【００２９】
さらに、本開示の範囲内には、本明細書に例示される光応答または光伝導素子で撮像および印刷する方法が含まれる。これらの方法は、一般に、撮像部材上での静電潜像の形成、続いて例えば熱可塑性樹脂、色素のような着色剤、電荷添加剤、および表面添加剤よりなるトナー組成物を用いて画像を現像すること（米国特許第４，５６０，６３５号、第４，２９８，６９７号および第４，３３８，３９０号参照）、続いて前記画像を適切な基板に転写しそこに画像を恒久的に固定することを含む。素子が印刷モードで使用されるような環境では、撮像方法は、露出がレーザー素子または画像バーで達成されうることを除いて、同じ操作を含む。さらに具体的には、本明細書中に開示される柔軟性ベルトを、型によっては分当たり１００コピー以上生みだすゼロックス社（Ｘｅｒｏｘ  Ｃｏｒｐｏｒａｔｉｏｎ）ｉＧＥＮ３（登録商標）機への適用において選択しうる。したがって、撮像の工程、特にデジタルおよび／またはカラー印刷を含めた静電写真撮像および印刷は、本開示に含まれる。撮像部材は、ある実施形態では例えば約４００〜約９００ナノメートル、特に約６５０〜約８５０ナノメートルの波長領域に感度を有し、従ってダイオードレーザーを光源として選択しうる。さらに、本開示の撮像部材は、高解像カラー静電写真用途、特に高速カラーコピーおよび印刷工程に有用である。
【００３０】
さらに本発明は、耐摩耗性かつ耐傷性を有する一つまたは複数の層を含有する積層柔軟性ベルト光受容体を開示する。該部材の硬度は適切なシラノールの添加によって増大されており、また主に膨大な撮像サイクルによる光伝導体老朽化によって引起されるＶrサイクル上昇が防止されている。また、適切なシラノールを添加することにより疎水性部分で修飾した光生成色素を含有する光生成層を含む積層柔軟性ベルト光受容体であって、撮像部材が、低バックグランドおよび／または最小ＣＤＳを示すこと、及び膨大な撮像サイクルによる光伝導体老朽化によって引起されるＶrサイクル上昇が防止されていることを特徴とする該積層柔軟性ベルト光受容体も開示される。
【００３１】
本開示のある態様は、任意で設け得る支持基板、シラノールを含有する光生成層、少なくとも１つの電荷輸送成分より構成される電荷輸送層、およびオーバーコート層を含む撮像部材；支持基板、光生成成分およびシラノールにより構成される光生成層、少なくとも１つの電荷輸送成分より構成される少なくとも１つの電荷輸送層、及び、架橋されたオーバーコーティングであって、該電荷輸送層と接触しかつ連続しているものであり、電荷輸送化合物、重合体、および架橋成分より構成される該オーバーコーティングを含む光伝導体を開示する。
【００３２】
ここで前記シラノールは、下記式で表されるシラノールよりなる群から選択され得る。
【００３３】
【化１５】
2008116961.tif 000009
【００３４】
式中、ＲおよびＲ’はそれぞれ独立に、アルキル基、アルコキシ基、アリール基またはその置換誘導体、およびそれらの混合体から選択される構造を示す。
【００３５】
また前記態様においては、支持基板、少なくとも１つの光生成色素およびシラノールより構成される光生成層、及び、その上にオーバーコートされた少なくとも１つの電荷輸送成分より構成される電荷輸送層を順に設けてなる光伝導体が開示される。該シラノールは本明細書に示されるものであり、かつ最上部の前記電荷輸送層に接触しかつ連続している層を構成するものである。該層は、アクリルポリオール、アルキレングリコール、架橋剤、および電荷輸送化合物が触媒の存在下で反応し、アクリルポリオール、グリコール、架橋剤、および電荷輸送化合物を主に含有する重合体ネットワークを生じることにより形成されるものであり、ここで前記シラノールは、約０．１〜約４０重量パーセントの量で存在する。
【００３６】
前記アクリルポリオールは、下記式で表されるアクリルポリオールよりなる群から選択され得る。
【００３７】
（−ＣＨ2−Ｒa−ＣＨ2）m−（−ＣＯ−Ｒb−ＣＯ−）n−（−ＣＨ2−Ｒc−ＣＨ2）p−（−ＣＯ−Ｒd−ＣＯ−）q
【００３８】
（式中、Ｒa及びＲcはそれぞれ独立に、炭素原子数１〜２０の線状アルキル基、炭素原子数１〜２０の線状アルコキシ基、炭素原子数１〜２０の分岐アルキル基、または炭素原子数１〜２０の分岐アルコキシ基を表し；Ｒb及びＲdはそれぞれ独立に、炭素原子数１〜２０のアルキル基または炭素原子数１〜２０のアルコキシ基を表し；かつｍ、ｎ、ｐおよびｑはそれぞれ０〜１のモル比を表し、ここでｎ＋ｍ＋ｐ＋ｑ＝１である。）
【００３９】
また前記態様においては、任意で設け得る基板、光生成成分およびシラノールを含有する光生成層、少なくとも１つの電荷輸送成分を含有する少なくとも１つの電荷輸送層、及び保護的被覆体（protective overcoat：POC）であり該電荷輸送層と接触している最上部オーバーコート層を含む光伝導体が開示される。また前記態様においては、任意で設け得る支持基板、光生成成分およびシラノールを含有する光生成層、少なくとも１つの電荷輸送成分を含有する少なくとも１つの電荷輸送層、及び該電荷輸送層と接触している最上部オーバーコート層またはPOCをこの順に含む光伝導体が開示され、ここで該オーバーコート層またはPOCは主にアクリルポリオール、アルキレングリコール（ここで、アルキレンは、例えば、１〜約１０の炭素原子を、さらに詳細には、１〜約４の炭素原子を含有する）を含有し、また正孔輸送化合物のような電荷輸送体、および微量の触媒および架橋剤を含有する。また前記態様においては、支持基板、光生成層、少なくとも２つの電荷輸送層、及び該電荷輸送層と接触している最上部オーバーコーティング架橋層を含む柔軟性撮像部材が開示され、ここで該光生成層及び該電荷輸送層のうち少なくとも一つがシラノールを含有し、該シラノールは多面体オリゴマーシルセスキオキサン（ＰＯＳＳ）シラノールであってもよく、また該最上部オーバーコーティング架橋層はアクリルポリオールおよびアルキレングリコールの混合物のようなポリオール混合物、電荷輸送化合物、架橋剤を含有しかつ酸触媒の存在下で形成されるものである。また前記態様においては、光生成層、少なくとも１つの電荷輸送層、及び該電荷輸送層と接触している最上部保護的オーバーコーティング架橋層を含む光伝導体が開示され、ここで該光生成層が本明細書に示される少なくとも１つのシラノールを含有するか、該光生成層と該少なくとも１つの電荷輸送層との両方が本明細書に示される少なくとも１つのシラノールを含有するか、またはシラノールが該電荷輸送層には含まれず該光生成層に含まれる。また前記態様においては、支持基板、その上に設けられる光生成層、及び少なくとも１つの電荷輸送成分及び少なくとも１つのシラノールを含有する電荷輸送層を含む、撮像部材が開示され、ここで該シラノールは本明細書で示される式（ここで該式中、ＲおよびＲ’はそれぞれ独立に、アルキル基、アルコキシ基、またはアリール基、またはその混合体であり、例えばフェニル基、メチル基、ビニル基、アリル基、イソブチル基、イソオクチル基、シクロペンチル基、シクロヘキシル基、シクロヘキセニル−３−エチル基、エポキシシクロヘキシル−４−エチル基、ＣＦ3ＣＨ2ＣＨ2−およびＣＦ3（ＣＦ2）5ＣＨ2ＣＨ2−等のフッ素化アルキル基、メタクリロプロピル基、ノルボルネニルエチル等である）で表される。また前記態様においては、基板、その上に設けられる光生成層、その上に設けられ少なくとも１層〜約３層の電荷輸送層、正孔封止層、接着剤層、及び該電荷輸送層の全表面と接触する最上部保護的オーバーコーティング架橋層を含む光伝導体が開示され、ここである実施形態では、該接着剤層は該光生成層と該正孔封止層との間に配置され、該電荷輸送層及び該光生成層のうちの少なくとも１つがシラノールを含有するか、またはシラノールは該光生成層にのみ含有され、該光生成層が光生成色素等の光生成成分及び樹脂バインダーを含有するものである。
【００４０】
本明細書に示される光伝導体は、前記シラノールの代わりに、光生成層または電荷輸送層中に、以下の式／構造によって表されるもののようなジアルキルジチオホスフェートを含み得る。
【００４１】
【化１６】
2008116961.tif 000010
【００４２】
（式中、Ｒ1、Ｒ2、Ｒ3、Ｒ4、Ｒ5およびＲ6は、各々独立に、水素原子、またはアルキル基、シクロアルキル基、アリール基、アルキルアリール基またはアリールアルキル基のような適切な炭化水素を表す。）
【００４３】
ある実施形態では、支持基板、その上に設けられる光生成層、電荷輸送層、およびオーバーコーティング重合体層を含む光伝導性撮像部材が開示される。また該態様においては、約１〜約１０ミクロンの厚さを有する光生成層、及び、各々が約５〜約１００ミクロンの厚さを有する少なくとも１つの輸送層を有する光伝導性撮像部材が開示される。また該実施形態においては、荷電要素、現像要素、転写要素、固定要素、及び光伝導体撮像部材を含む静電写真撮像装置が開示され、ここで該光伝導体撮像部材は支持基板、その上に設けられ光生成色素を含有する層、一層または複数層の電荷輸送層、及びその上に設けられるオーバーコート層を含み、該電荷輸送層の厚さは約４０〜約７５ミクロンである。また該実施形態においては、前記シラノールまたはジアルキルジチオホスフェートが、約０．１〜約４０重量パーセント、または約６〜約２０重量パーセントの量で存在する部材が開示される。また該実施形態においては、前記光生成層が約１０〜約９５重量パーセントまでの量で存在する光生成色素を含有する部材が開示される。また該実施形態においては、前記光生成層の厚さが約１〜約４ミクロンである部材が開示される。また該実施形態においては、前記光生成層が、不活性重合体バインダーを含有する部材が開示される。また該実施形態においては、全ての層成分の総計を約１００パーセントとした場合に前記バインダーが約５０〜約９０重量パーセントの量で存在する部材が開示される。また該実施形態においては、前記光生成成分が、約３７０〜約９５０ナノメートルの波長の光を吸収するヒドロキシガリウムフタロシアニンである部材が開示される。また該実施形態においては、前記支持基板が金属を含有する伝導性基板を含む撮像部材が開示される。また該実施形態においては、該伝導性基板が、アルミニウム、アルミ化ポリエチレンテレフタレート（aluminized polyethylene terephthalate）またはチタン化ポリエチレンテレフタレート（titanized polyethylene terephthalate）であるを含む撮像部材が開示される。また該実施形態においては、前記光生成性の樹脂バインダーが、ポリエステル、ポリビニルブチラール、ポリカーボネート、ポリスチレン−ｂ−ポリビニルピリジン、およびポリビニルホルマールのような既知の適切な重合体からなる群より選択される撮像部材が開示される。また該実施形態においては、前記光生成色素が、金属非含有フタロシアニンである撮像部材が開示される。また該実施形態においては、前記電荷輸送層、特に第一電荷輸送層および第二電荷輸送層、または一層の電荷輸送層及びオーバーコート層中の電荷輸送化合物の各々が、下記式で示される化合物を含有する撮像部材が開示される。
【００４４】
【化１７】
2008116961.tif 000011
【００４５】
（式中、Ｘは、メチルおよび塩化物のような、アルキル基、アルコキシ基およびハロゲンからなる群より選択される。）
【００４６】
また前記実施形態においては、前記アルキル基およびアルコキシ基が、約１〜約１５の炭素原子を含有する撮像部材が開示される。また前記実施形態においては、前記アルキルが、約１〜約５の炭素原子を含有する撮像部材が開示される。また前記実施形態においては、前記アルキルがメチルである撮像部材が開示される。また前記実施形態においては、前記電荷輸送層、特に第一電荷輸送層および第二電荷輸送層、または一層の電荷輸送層およびオーバーコーティング電荷輸送化合物のうちの各々または少なくとも１つが、下記式で示される化合物を含有する撮像部材が開示される。
【００４７】
【化１８】
2008116961.tif 000012
【００４８】
（式中、ＸおよびＹはそれぞれ独立に、アルキル基、アルコキシ基、アリール基、ハロゲン、またはその混合体を現す。）
【００４９】
また前記実施形態においては、前記アルキル基およびアルコキシ基が約１〜約１５の炭素原子を含有する撮像部材が開示される。また前記実施形態においては、前記アルキル基が約１〜約５の炭素原子を含有するもの撮像部材が開示される。また前記実施形態においては、前記樹脂バインダーが、ポリカーボネートおよびポリスチレンからなる群より選択される撮像部材が開示される。また前記実施形態においては、前記光生成層に存在する前記光生成色素が、クロロガリウムフタロシアニン、またはＶ型ヒドロキシガリウムフタロシアニンを含有する撮像部材が開示される。また前記実施形態においては、前記光生成成分の量が約０．０５重量パーセント〜約２０重量パーセントであり、前記光生成色素が、約１０重量パーセント〜約８０重量パーセントの重合体バインダー中に分散されている部材が開示される。また前記実施形態においては、前記光生成層の厚さが、約１〜約１１ミクロンである部材が開示される。また前記実施形態においては、前記光生成層成分および電荷輸送層成分が、重合体バインダー中に含有される部材が開示される。また前記実施形態においては、層成分の総計を約１００パーセントとした場合に前記バインダーが約５０〜約９０重量パーセントの量で存在する部材が開示される。また前記実施形態においては、前記光生成樹脂バインダーが、ポリエステル、ポリビニルブチラール、ポリカーボネート、ポリスチレン−ｂ−ポリビニルピリジン、およびポリビニルホルマールにより構成される群から選択される部材が開示される。また前記実施形態においては、前記光生成成分が、Ｖ型ヒドロキシガリウムフタロシアニンまたはクロロガリウムフタロシアニンであり、電荷輸送層および／またはオーバーコート層が、Ｎ，Ｎ’−ジフェニル−Ｎ，Ｎ−ビス（３−メチルフェニル）−１，１’−ビフェニル−４，４’−ジアミン、Ｎ，Ｎ’−ビス（４−ブチルフェニル）−Ｎ，Ｎ’−ジ−ｐ−トリル−［ｐ−テルフェニル］−４，４’’−ジアミン、Ｎ，Ｎ’−ビス（４−ブチルフェニル）−Ｎ，Ｎ’−ジ−ｍ−トリル−［ｐ−テルフェニル］−４，４’’−ジアミン、Ｎ，Ｎ’−ビス（４−ブチルフェニル）−Ｎ，Ｎ’−ジ−ｏ−トリル−［ｐ−テルフェニル］−４，４’’−ジアミン、Ｎ，Ｎ’−ビス（４−ブチルフェニル）−Ｎ，Ｎ’−ビス−（４−イソプロピルフェニル）−［ｐ−テルフェニル］−４，４’’−ジアミン、Ｎ，Ｎ’−ビス（４−ブチルフェニル）−Ｎ，Ｎ’−ビス−（２−エチル−６−メチルフェニル）−［ｐ−テルフェニル］−４，４’’−ジアミン、Ｎ，Ｎ’−ビス（４−ブチルフェニル）−Ｎ，Ｎ’−ビス−（２，５−ジメチルフェニル）−［ｐ−テルフェニル］−４，４’’−ジアミン、Ｎ，Ｎ’−ジフェニル−Ｎ，Ｎ’−ビス（３−クロロフェニル）−［ｐ−テルフェニル］−４，４’’−ジアミン分子の正孔輸送体を含有し、前記正孔輸送樹脂バインダーが、ポリカーボネートおよびポリスチレンからなる群より選択される撮像部材が開示される。また前記実施形態においては、前記光生成層が、金属非含有フタロシアニンを含有する撮像部材が開示される。また前記実施形態においては、前記光生成層が、アルコキシガリウムフタロシアニンを含有する撮像部材が開示される。また前記実施形態においては、前記基板上に被覆剤として含有される封止層、および該封止層上に被覆された接着剤層を有する光伝導性撮像部材が開示される。また前記実施形態においては、さらに接着剤層および正孔封止層を含有する撮像部材が開示される。また前記実施形態においては、前記撮像部材上に静電潜像を発生し、該潜像を現像し、転写し、現像した該静電性画像を、適切な基板に固定することを含む着色画像形成方法が開示される。また前記実施形態においては、支持基板、光生成層、正孔輸送層、および最上部オーバーコート層を含む光伝導性撮像部材が開示され、ここで該最上部オーバーコート層は該正孔輸送層または該光生成層と接触しており、またある態様においては例えば、２〜約１０層、さらに詳細には２層であり得る複数の電荷輸送層を備え得る。また前記実施形態においては、任意の支持基板、光生成層、および第一電荷輸送層、第二電荷輸送層および第三電荷輸送層を含む光伝導性撮像部材が開示される。
【００５０】
前記シラノールの具体例を以下に示す。
【００５１】
【化１９】
2008116961.tif 000013
【００５２】
ある実施形態では、選択され得るシラノールにはＰＯＳＳが含まれない。このようなシラノールの例としては、ジメチル（チエン−２−イル）シラノール、トリス（イソプロポキシ）シラノール、トリス（ｔｅｒｔ−ブトキシ）シラノール、トリス（ｔｅｒｔ−ペントキシ）シラノール、トリス（ｏ−トリル）シラノール、トリス（１−ナフチル）シラノール、トリス（２，４，６−トリメチルフェニル）シラノール、トリス（２−メトキシフェニル）シラノール、トリス（４−ジメチルアミノ）フェニル）シラノール、トリス（４−ビフェニリル）シラノール、トリス（トリメチルシリル）シラノール、ジシクロヘキシルテトラシラノール（Ｃ12Ｈ26Ｏ5Ｓｉ2）、その混合物等が挙げられる。
【００５３】
本明細書に示される部材、素子、および光伝導体のために選択されるシラノールは、これらの置換基が、水を排除して、シロキサン、すなわちＳｉ−Ｏ−Ｓｉ連結を形成する点で、主に、Ｓｉ−ＯＨ置換基の点から安定である。理論によって限定されることを意図せず述べれば、シリコンに付着した他の３つの結合でのシラノールヒンダード構造は、それらを、少なくとも１週から２年を越えるところまでのような延長期間安定にさせると考えられる。シラノールは、電荷輸送層形成用の溶液または分散液に含まれ得るか、または例えば、そこに溶解される光生成層形成用の溶液または分散液に添加されてもよいし、または形成された電荷輸送層および／または光生成層に添加されてもよい。
【００５４】
シラノールの量としては、全固形分の約０．０１〜約５０重量パーセント、約１〜約３０重量パーセント、または約５〜約２０重量パーセント等、種々の適切な量を選択し得る。シラノールを、電荷輸送層形成用溶液および光生成層形成用溶液に溶解させるか、または代わりに、シラノールを、単に、形成された電荷輸送層および／または形成された光生成層に添加し得る。ある実施形態においては、シラノールは、光生成層の調製に際して、既知の分散摩砕工程において含まれる。
【００５５】
理論によって限定されることを意図せず述べれば、光生成層については、樹脂バインダーと相互作用する残りのシラノールで、光生成色素表面上に疎水性シラノールをin situで付着させることにより、該光生成色素を疎水性部分構造で修飾し、それにより分散摩砕工程の間に、色素を十分に分散させることを可能とし得る。
【００５６】
光伝導体基板層の厚さは、経済的考慮、電気特性等の多くの因子に依存し、したがってこの層は、かなりの厚さ、例えば３，０００ミクロンを越える様な厚さ、約１，０００〜約２，０００ミクロン、約５００〜約９００ミクロン、約３００〜約７００ミクロン、あるいは最小の厚さのものでありうる。ある実施形態では、この層の厚さは約７５ミクロン〜約３００ミクロン、または約１００ミクロン〜約１５０ミクロンである。
【００５７】
基板は、不透明であっても実質的に透明であってもよく、任意の適切な材料を含みうる。したがって基板は、無機または有機組成物のような電気的に非伝導性または伝導性の材料の層を含みうる。電気的に非伝導性の材料としては、薄層ウェブの形態である場合に柔軟であるポリエステル、ポリカーボネート、ポリアミド、ポリウレタン等を含めた、この目的のために知られる種々の樹脂が使用されうる。電気的に伝導性の基板としては例えば、アルミニウム、ニッケル、鋼鉄、銅などのあらゆる適切な金属、または上記のとおり、炭素、金属粉などのような電気的に伝導性の物質が充填された重合体材料、または有機の電気的に伝導性の材料が挙げられる。電気的に絶縁または伝導性の基板の形態としては、無端柔軟性ベルト、ウェブ、剛性シリンダー、シートなどが挙げられる。基板層の厚さは、所望の強度および経済的考慮などの多くの因子に依存する。本明細書中で参照される同時係属中の出願で開示されるとおり、ドラムについては、この層はかなりの厚さ、例えば数センチメートル以下でもよく、あるいはミリメートル未満という最小の厚さのものであってもよい。同様に、柔軟性ベルトはかなりの厚さ、例えば約２５０マイクロメートル、でもよく、あるいは約５０マイクロメートル未満という最小の厚さのものであってもよい（ただし最終の電子写真装置に有害な影響がないという条件の下で）。
【００５８】
基板の代表的例は本明細書中に示されるとおりであり、さらに具体的には、本開示の撮像部材について選択され、基板が不透明あるいは実質的に透明でありうる層は、市販されている重合体であるマイラー（ＭＹＬＡＲ）（登録商標）やチタンを含有するマイラー（ＭＹＬＡＲ）（登録商標）のような無機または有機重合体材料を含めた絶縁材料の層、その上に配列されたインジウム錫オキシドまたはアルミニウムのような半導体表面層を有する有機または無機材料の層、またはアルミニウム、クロム、ニッケル、真鍮などの伝導性材料の層を包含する。基板は、柔軟性で、継ぎ目がないか、または剛性であってもよく、そして例えば、プレート、円筒状ドラム、渦巻き、無端の柔軟性ベルトなどのような多数の異なる形態を有しうる。ある実施形態では、基板は継ぎ目なしの柔軟性ベルトの形態にある。ある種の状況では、特に基板が例えばマクロロン（ＭＡＫＲＯＬＯＮ）（登録商標）として市販されているポリカーボネート材料のような柔軟性の有機重合体材料である場合、ねじれ防止層を基板の裏面に被覆することが望ましい場合がある。
【００５９】
ある実施形態において、光生成層は多数の公知の光生成色素を含み得る。例えば、Ｖ型ヒドロキシガリウムフタロシアニンまたはクロロガリウムフタロシアニンを約５０重量パーセント、およびＶＭＣＨ（ダウ・ケミカル（Ｄｏｗ  Ｃｈｅｍｉｃａｌ）から入手可能）のようなポリ（ビニルクロリド−コ−ビニルアセテート）共重合体のような樹脂バインダーを約５０重量パーセント含み得る。一般に、光生成層は公知の光生成色素、例えば金属フタロシアニン、金属を含まないフタロシアニン、アルキルヒドロキシガリウムフタロシアニン、ヒドロキシガリウムフタロシアニン、クロロガリウムフタロシアニン、ペリレン、特にビス（ベンズイミダゾ）ペリレン、チタニルフタロシアニン等、より具体的にはバナジルフタロシアニン、Ｖ型ヒドロキシガリウムフタロシアニン、およびセレン、セレン合金および三方晶系セレンのような無機成分などを含有し得る。該光生成色素は、電荷輸送層のために選択される樹脂バインダー同様の樹脂バインダー中に分散されてもよく、あるいは樹脂バインダーは存在しなくてもよい。一般に、光生成層の厚さは、他の層の厚さおよび光生成層に含有される光生成材料の量等の多数の因子に依存する。したがってこの層は、例えば光生成組成物が約３０〜約７５体積パーセントの量で存在する場合に、例えば約０．０５ミクロン〜約１０ミクロン、さらに具体的には約０．２５ミクロン〜約２ミクロンの厚さであってもよい。ある実施形態においてこの層の最大厚さは、光感度、電気的特性、および機械的配慮のような因子に主に依存する。光生成層バインダー樹脂は、例えば約１〜約５０重量パーセント、さらに具体的には約１〜約１０重量パーセントの種々の適切な量で存在し、その樹脂はポリ（ビニルブチラール）、ポリ（ビニルカルバゾール）、ポリエステル、ポリカーボネート、ポリ（ビニルクロリド）、ポリアクリレートおよびメタクリレート、ビニルクロリドとビニルアセテートの共重合体、フェノール性樹脂、ポリウレタン、ポリ（ビニルアルコール）、ポリアクリロニトリル、ポリスチレンなどのような多数の公知の重合体から選択されうる。素子中の先に被覆された他の層を実質的に撹乱したり悪影響を及ぼしたりすることのない塗布溶媒を選択することが望ましい。光生成層形成に用いられる塗布溶媒の例としては、ケトン、アルコール、芳香族炭化水素、ハロゲン化脂肪族炭化水素、シラノール、アミン、アミド、エステルなどである。具体的溶媒例は、シクロヘキサノン、アセトン、メチルエチルケトン、メタノール、エタノール、ブタノール、アミルアルコール、トルエン、キシレン、クロロベンゼン、四塩化炭素、クロロホルム、メチレンクロリド、トリクロロエチレン、テトラヒドロフラン、ジオキサン、ジエチルエーテル、ジメチルホルムアミド、ジメチルアセトアミド、ブチルアセテート、エチルアセテート、メトキシエチルアセテートなどが挙げられる。
【００６０】
光生成層は、真空蒸発または真空蒸着によって製造された、セレンのアモルファスフィルムや、セレンとヒ素、テルリウム、ゲルマニウムなどとの合金、水素化アモルファスシリコン、シリコンとゲルマニウム、炭素、酸素、窒素等とからなる化合物、などを含んでいてもよい。光生成層は膜形成性重合体バインダーに分散された、例えば結晶性セレンおよびその合金、ＩＩからＶＩ群までの化合物の無機色素、およびキナクリドン、ジブロモアンタンスロン色素、ペリレンおよびペリノンジアミン、多核芳香族キノン等の多環色素、ビス−、トリス−およびテトラキス−アゾを含めたアゾ色素のような有機色素等を含んでいてもよく、溶媒塗布技術によって製造されうる。
【００６１】
選択されたフタロシアニンの吸収スペクトルおよび光感度が、該フタロシアニンの中心金属原子に依存する場合、低費用半導体レーザーダイオード露光素子にさらされる光受容体には赤外線感度があることことが望み得る。例としては、オキシバナジウムフタロシアニン、クロロアルミニウムフタロシアニン、銅フタロシアニン、オキシチタンフタロシアニン、クロロガリウムフタロシアニン、ヒドロキシガリウムフタロシアニン、マグネシウムフタロシアニン、および金属非含有フタロシアニンが挙げられる。フタロシアニンは、多様な結晶形態で存在し、光生成に強力な影響を示す。
【００６２】
光生成組成物または色素は、種々の量で既知の樹脂バインダー組成物中に存在するが、一般に、約５重量パーセント〜約９０重量パーセントの光生成色素を、約１０重量パーセント〜約９５重量パーセントの樹脂バインダーに分散させるか、または約２０重量パーセント〜約５０重量パーセントの光生成色素を、約８０重量パーセント〜約５０重量パーセントの樹脂バインダー組成物に分散させる。ある実施形態では、約５０重量パーセントの光生成色素を、約５０重量パーセントの樹脂バインダー組成物に分散させる。
【００６３】
さらに詳細には、例えば、約０．１〜約３０ミクロンの厚さの、または約０．５〜約２ミクロンの厚さの光生成層を、基板上、または基板と電荷輸送層との間の他の表面上に、塗布または付着させ得る。場合によっては、光生成層の塗布の前に、電荷封止層または正孔封止層を、導電性を有する面に塗布し得る。所望される場合には、電荷封止層、正孔封止層または界面層と光生成層との間に、接着剤層を含み得る。通常、光生成層を、封止層および電荷輸送層の上に塗布するか、または複数の電荷輸送層を、光生成層上に形成する。この構造は、電荷輸送層の最上部または下に光生成層を有し得る。
【００６４】
電荷輸送層は、一般に、厚さが約５ミクロン〜約７５ミクロン、さらに詳細には、約１０ミクロン〜約４０ミクロンである。その成分および分子としては、多数の既知の材料が挙げられる。例えば、以下の式で表されるアリールアミン：
【００６５】
【化２０】
2008116961.tif 000014
【００６６】
（式中、Ｘは、アルキル基、アルコキシ基、アリール基、ハロゲン、またはその混合体であり、各Ｘは、４つの末端環のいずれにも存在していてもよく、また各Ｘは特に、ＣｌおよびＣＨ3からなる群より選択される置換基であり得る）、
【００６７】
以下の式で表される分子：
【００６８】
【化２１】
2008116961.tif 000015
【００６９】
（式中、Ｘ、ＹおよびＺのうちの少なくとも１つは、独立に、アルキル基、アルコキシ基、アリール基、ハロゲンまたはその混合体である）、
【００７０】
以下の式で表されるＮ，Ｎ’−ジフェニル−Ｎ，Ｎ’−ビス（３−ヒドロキシフェニル）−［１，１’−ビフェニル］−４，４’−ジアミン：
【００７１】
【化２２】
2008116961.tif 000016
【００７２】
および以下の式で表されるテルフェニルアリールアミンが挙げられる：
【００７３】
【化２３】
2008116961.tif 000017
【００７４】
（Ｒ1およびＲ2はそれぞれ独立に、−Ｈ、−ＯＨ、−ＣnＨ2n+1、アラルキル基およびアリール基からなる群より選択され、ここでｎは１〜約１２であり、該アラルキル基およびアリール基は、例えば約６〜約３６の炭素原子を有する）。
【００７５】
前記ジヒドロキシアリールアミン化合物は、１つ以上の芳香族環を通して、−ＯＨ基と最も近い窒素原子との間にいかなる直接共役（direct conjugation）も含まない可能性がある。ここで「直接共役」とは、例えば、−ＯＨ基と最も近い窒素原子との間に、直接的に１つ以上の芳香族環中に式−（Ｃ＝Ｃ）n−Ｃ＝Ｃ−を有するセグメントが存在することを指す。１つ以上の芳香族環を通しての−ＯＨ基と最も近い窒素原子との間の直接共役の例としては、窒素原子を結合しているフェニレン基を含有する化合物であって該フェニレン基が該窒素原子に対してオルトまたはパラ位（または２または４位）に−ＯＨ基を有する該化合物、及び、窒素原子を結合しているポリフェニレン基を含有する化合物であって、該ポリフェニレン基の末端フェニレン基が他のフェニレン基に結合している該窒素原子に対してオルトまたはパラ位（または２または４位）に−ＯＨ基を有する該化合物、が挙げられる。アラルキル基の例としては、−ＣnＨ2n−フェニル基（ｎは、約１〜約５、または約１〜約１０）が挙げられる。アリール基の例としては、フェニル基、ナフチル基、ビフェニル基などが挙げられる。Ｒ1が−ＯＨであり、各Ｒ2がｎ−ブチルである実施形態では、得られる化合物は、Ｎ，Ｎ’−ビス［４−ｎ−ブチルフェニル］−Ｎ，Ｎ’−ジ［３−ヒドロキシフェニル］−テルフェニル−ジアミンである。さらに、ある実施形態においては、正孔輸送体は、オーバーコート層の形成のために選択される溶媒に溶解性である。
【００７６】
アリールアミンの具体例としては、Ｎ，Ｎ’−ジフェニル−Ｎ，Ｎ’−ビス（アルキルフェニル）−１，１’−ビフェニル−４，４’−ジアミン（アルキルは、メチル、エチル、プロピル、ブチル、ヘキシルなどからなる群より選択される）、Ｎ，Ｎ’−ジフェニル−Ｎ，Ｎ’−ビス（ハロフェニル）−１，１’−ビフェニル−４，４’−ジアミン（ハロ置換基は、クロロ置換基である）、Ｎ，Ｎ’−ビス（４−ブチルフェニル）−Ｎ，Ｎ’−ジ−ｐ−トリル−［ｐ−テルフェニル］−４，４’’−ジアミン、Ｎ，Ｎ’−ビス（４−ブチルフェニル）−Ｎ，Ｎ’−ジ−ｍ−トリル−［ｐ−テルフェニル］−４，４’’−ジアミン、Ｎ，Ｎ’−ビス（４−ブチルフェニル）−Ｎ，Ｎ’−ジ−ｏ−トリル−［ｐ−テルフェニル］−４，４’’−ジアミン、Ｎ，Ｎ’−ビス（４−ブチルフェニル）−Ｎ，Ｎ’−ビス−（４−イソプロピルフェニル）−［ｐ−テルフェニル］−４，４’’−ジアミン、Ｎ，Ｎ’−ビス（４−ブチルフェニル）−Ｎ，Ｎ’−ビス−（２−エチル−６−メチルフェニル）−［ｐ−テルフェニル］−４，４’’−ジアミン、Ｎ，Ｎ’−ビス（４−ブチルフェニル）−Ｎ，Ｎ’−ビス−（２，５−ジメチルフェニル）−［ｐ−テルフェニル］−４，４’−ジアミン、Ｎ，Ｎ’−ジフェニル−Ｎ，Ｎ’−ビス（３−クロロフェニル）−［ｐ−テルフェニル］−４，４’’−ジアミンなどが挙げられる。他の公知の電荷輸送層分子として、文献、例えば米国特許第４，９２１，７７３号および第４，４６４，４５０号に記載されるものを選択でき、該文献の開示は、参照により本明細書に総体的に組み込まれる。
【００７７】
電荷輸送層成分は、光伝導体最上部オーバーコート層の電荷輸送化合物と同様に選択され得る。
【００７８】
電荷輸送層のために選択されるバインダー材料の例としては、ポリカーボネート、ポリアリレイト、アクリレート重合体、ビニル重合体、セルロース重合体、ポリエステル、ポリシロキサン、ポリアミド、ポリウレタン、ポリ（シクロオレフィン）、エポキシ、およびそのランダムまたは代替共重合体のような既知の成分、さらに詳細には、ポリ（４，４’−イソプロピリデンジフェニレン）カーボネート（ビスフェノール−Ａ−ポリカーボネートとも称される）、ポリ（４，４’−シクロヘキシリデンジフェニレン）カーボネート（ビスフェノール−Ｚ−ポリカーボネートとも称される）のようなポリカーボネートが挙げられる。一般に、輸送層は、約１０〜約７５重量パーセントの電荷輸送材料、さらに詳細には、約３５パーセント〜約５０パーセントの当該材料を含有する。
【００７９】
正孔を光生成層へ高効率で注入させ、電荷輸送層を短時間で通過させ得る（ここで光生成層または電荷輸送層がバインダー及びシラノールを含有する）小分子電荷輸送化合物としては、Ｎ，Ｎ’−ジフェニル−Ｎ，Ｎ’−ビス（３−メチルフェニル）−（１，１’−ビフェニル）−４，４’−ジアミン、Ｎ，Ｎ’−ビス（４−ブチルフェニル）−Ｎ，Ｎ’−ジ−ｐ−トリル−［ｐ−ターフェニル］−４，４’’−ジアミン、Ｎ，Ｎ’−ビス（４−ブチルフェニル）−Ｎ，Ｎ’−ジ−ｍ−トリル−［ｐ−ターフェニル］−４，４’’−ジアミン、Ｎ，Ｎ’−ビス（４−ブチルフェニル）−Ｎ，Ｎ’−ジ−ｏ−トリル−［ｐ−ターフェニル］−４，４’’−ジアミン、Ｎ，Ｎ’−ビス（４−ブチルフェニル）−Ｎ，Ｎ’−ビス−（４−イソプロピルフェニル）−［ｐ−ターフェニル］−４，４’’−ジアミン、Ｎ，Ｎ’−ビス（４−ブチルフェニル）−Ｎ，Ｎ’−ビス（２−エチル−６−メチルフェニル）−［ｐ−ターフェニル］−４，４’’−ジアミン、Ｎ，Ｎ’−ビス（４−ブチルフェニル）−Ｎ，Ｎ’−ビス（２，５−ジメチルフェニル）−［ｐ−ターフェニル］−４，４’’−ジアミン、およびＮ，Ｎ’−ジフェニル−Ｎ，Ｎ’−ビス（３−クロロフェニル）−［ｐ−ターフェニル］−４，４’’−ジアミン、またはその混合物が挙げられる。所望の場合、電荷輸送層での電荷輸送材料は重合体電荷輸送材料、または小型分子電荷輸送材料と重合体電荷輸送材料との組合せを含んでいてもよい。
【００８０】
ある実施形態において、電荷輸送層の各々の厚さは約５〜約７５ミクロンであるが、しかし、別の実施形態においては、当該範囲外の厚さも選択され得る。一般に、電荷輸送層と光生成層の厚さの比は、約２：１〜２００：１まで、ある種の例では、４００：１であり得る。電荷輸送層は、意図される用途の範囲内で、可視光または照射に対して実質的に吸収を示さないが、光伝導層または光生成層から光生成された正孔を注入することを可能にし、これらの正孔を、該電荷輸送層自身を通過させることにより輸送し、活性層の表面上に表面電荷を選択的に放電することを可能にする点で、電気的に「活性」である。
【００８１】
選択された連続的電荷輸送オーバーコート層の厚さは、使用されたシステムにおける帯電部材（バイアス帯電ロール）、清掃部材（ブレードまたはウエブ）、現像部材（ブラシ）、転写部材（バイアス転写ロール）などの摩損性により、この厚さは、約１０マイクロメートル以下でありうる。ある実施形態では、各層の厚さは約１マイクロメートル〜約５マイクロメートルである。種々の適切な従来公知の方法を混合して使用可能であり、その後電荷輸送層にオーバーコート層塗布混合物を塗布しうる。典型的な塗布技術としては、スプレー、ディップ塗布、ロール塗布、巻線ロッド塗布などが挙げられる。形成された被覆の乾燥は、オーブン乾燥、赤外線放射乾燥、空気乾燥などのようなあらゆる適切な従来からの技術により実行し得る。本開示の乾燥されたオーバーコート層は、撮像の間に正孔を輸送するが、自由キャリア濃度は高すぎてはならない。
【００８２】
最上部電荷輸送層は電荷輸送層と同じ成分を含んでいてよい。ここで電荷輸送小分子と適切な電気的に不活性な樹脂バインダーの間の重量比は小さく、例えば約０／１００〜約６０／４０、または約２０／８０〜約４０／６０である。
【００８３】
ここに開示された光伝導体としては、通常は電荷輸送層と接触し隣接するものである保護的オーバーコート層（ＰＯＣ）が挙げられる。このＰＯＣ層は、（ｉ）アクリルポリオール、および（ｉｉ）ポリプロピレングリコールのようなアルキレングリコール重合体、少なくとも１つの輸送化合物、および少なくとも１つの架橋剤を含めた成分より構成され、アクリルポリオールとポリプロピレングリコールの比率は例えば、約０．１：０．９〜約０．９：０．１である。オーバーコート組成物は、第一重合体として約１０〜約２０，０００の水酸基数を有するアクリルポリオール、例えば約１００〜約２０，０００の重量平均分子量を有するアルキレングリコールの第二重合体、電荷輸送化合物、酸触媒、および架橋剤を含むことができ、架橋されたオーバーコート層はアクリルポリオールおよびグリコールのようなポリオール、架橋剤残基および触媒残基を含有し、これらは全てが反応して重合体ネットワークを形成している。架橋の百分率を決定することは困難である場合があるので、理論に拘束されることを意図せず述べれば、オーバーコート層は適切な値まで架橋され、それは例えば約５〜約５０パーセント、約５〜約２５パーセント、約１０〜約２０パーセント、また実施形態によっては約４０〜約６５パーセントである。プレポリマー水酸基、ジヒドロキシアリールアミン（ＤＨＴＢＤ）の水酸基が、架橋における利用可能なメトキシアルキル（例えばサイメル（ＣＹＭＥＬ）（登録商標）部分）より化学量論的に少ないときに、良好な光伝導体電気応答が達成され得る。
【００８４】
光受容体オーバーコートは多数の異なるプロセスによって塗布することができ、例えば溶媒系中にオーバーコート組成物を分散させ、得られたオーバーコート塗布液を被塗布表面、例えば光受容体の最上部電荷輸送層に、例えば約０．５ミクロン〜約１０ミクロン、または０．５〜約８ミクロンの厚さに塗布するものでもよい。
【００８５】
種々の実施形態では、オーバーコート層中に存在する架橋可能な重合体はポリオールとアクリルポリオール膜形成樹脂との混合物を含むことができ、ここで例えば、架橋可能な重合体は電気的に絶縁性、半導体性または導体性のいずれでもよく、電荷輸送特性を有しえいても、有さなくてもよい。ポリオールの例としては高度に分岐したポリオールが挙げられ、ここで高度な分岐とは例えば十分量の三官能性アルコール（例えばトリオール）を使用して合成されたプレポリマーあるいは高水酸基数を有する多官能性ポリオールに該当し、重合体主鎖からの多数の分岐有する重合体を形成している。ポリオールは、例えば約１０〜約１０，０００の水酸基数を有してよく、エーテル基を含んでいても含んでいなくてもよい。適切なアクリルポリオールは、例えば、エチレンオキシドで修飾されたプロピレンオキシド、グリコール、トリグリセロールなどの反応産物から産生されるものでもよく、アクリルポリオールは以下の式（２）によって表されうる。
【００８６】
式（２）：  ［Ｒt−ＣＨ2］−［ＣＨ2−Ｒa−ＣＨ2）p−［−ＣＯ−Ｒb−ＣＯ−］n−［−ＣＨ2−Ｒc−ＣＨ2］p−［−ＣＯ−Ｒd−ＣＯ−］q
【００８７】
（Ｒtは、ＣＨ2ＣＲ1ＣＯ2−を表し；Ｒ1はアルキル基を表し、該アルキル基は例えば、メチル、エチル、プロピル、ブチル、ヘキシル、ヘプチルなどの、１〜約２５の炭素原子を、そしてさらに具体的には１〜約１２の炭素原子を有するアルキル基であり；ＲaおよびＲcはそれぞれ独立に、線状アルキル基、線状アルコキシ基、分岐アルキル基または分岐アルコキシ基を表し、ここで該アルキル基およびアルコキシ基は例えば、１〜約２０の炭素原子を有し；ＲbおよびＲdはそれぞれ独立にアルキル基またはアルコキシ基を表し、該アルキル基またはアルコキシ基は例えば１〜約２０の炭素原子を有し；ｍ、ｎ、ｐおよびｑはそれぞれ独立に０〜１のモル比を表し、ここでｎ＋ｍ＋ｐ＋ｑ＝１である）。市販のアクリルポリオールの例は、ジョンソン・ポリマーズ・インク．（Ｊｏｈｎｓｏｎ  Ｐｏｌｙｍｅｒｓ  Ｉｎｃ．）から入手可能なジョンクリル（ＪＯＮＣＲＹＬ）（商標）重合体、およびオーピーシー・ポリマーズ（ＯＰＣ  ｐｏｌｙｍｅｒｓ）から入手可能なポリケム（ＰＯＬＹＣＨＥＭ）（商標）重合体である。
【００８８】
ある実施形態では、オーバーコート層は架橋剤および触媒を含み、架橋剤は例えばメラミン架橋剤または促進剤であってもよい。架橋剤の組み込みは、分岐、架橋構造を提供する、アクリルポリオールと相互作用する反応部位を提供しうる。そのように組み込まれる場合、例えば、トリオキサン、メラミン化合物およびその混合物のような、あらゆる適切な架橋剤または促進剤を使用しうる。メラミン化合物を選択する場合、それらは官能化されてもよく、その例としては、メラミンホルムアルデヒド、グリコウリル−ホルムアルデヒドおよびベンゾグアナミン−ホルムアルデヒドなどのようなメトキシメチル化メラミン化合物などが挙げられる。ある種の実施形態では、架橋剤は、メチル化、ブチル化メラミン−ホルムアルデヒドを含みうる。適切なメトキシメチル化メラミン化合物としては、式（ＣＨ3ＯＣＨ2）6Ｎ3Ｃ3Ｎ3および以下の構造を有するメトキシメチル化メラミンであるサイメル（ＣＹＭＥＬ）（登録商標）３０３（サイテック・インタストリーズ（Ｃｙｔｅｃ  Ｉｎｄｕｓｔｒｉｅｓ）から入手可能）が挙げられるが、該化合物の範囲はこれに限定されない。
【００８９】
【化２４】
2008116961.tif 000018
【００９０】
触媒の存在下でオーバーコート成分を加熱することによって、架橋を達成しうる。触媒の非限定的な例としては、シュウ酸、マレイン酸、石炭酸、アスコルビン酸、マロン酸、コハク酸、酒石酸、クエン酸、ｐ−トルエンスルホン酸、メタンスルホン酸など、およびその混合物が挙げられる
【００９１】
ブロック剤をオーバーコート層に含有させてもよい。ブロック剤は酸触媒効果を「一時拘束」するかまたは実質的に遮断することができ、それにより酸触媒機能が望まれるまでの間の溶液安定性を与える。したがって、例えば溶液温度が閾値温度より上に上昇するまで、ブロック剤が酸効果を遮断しうる。例えばある種のブロック剤は、その溶液温度が約１００℃より上に上昇されるまで、酸効果を遮断するために使用しうる。その時点で、ブロック剤は酸から解離し、気化する。その後、未結合の酸は自由に重合を触媒できる。このような適切なブロック剤の例としては、ピリジン、およびサイテック・インダストリーズ・インク．（Ｃｙｔｅｃ  Ｉｎｄｕｓｔｒｉｅｓ  Ｉｎｃ．）から入手可能なサイキャット（ＣＹＣＡＴ）（登録商標）４０４５のようなブロック剤を含有する市販の酸溶液が挙げられるがこれに限定されない。
【００９２】
架橋に使用される温度は、触媒の種類、触媒量、適用される加熱時間、および所望の架橋の程度と共に変化する。一般的に、選択される架橋の程度は、最終光受容体の所望の柔軟性による。例えば、剛性ドラムまたはプレート光受容体の用途においては、完全な、つまり１００パーセントの架橋を行い得る。しかし、ウェブまたはベルト構造を有する柔軟性光受容体の用途においては、通常は部分的架橋が選択される。所望の程度の架橋を達成するための触媒の量は、反応に使用されるポリオール／アクリルポリオールのような被覆溶液材料の種類、触媒、温度、および時間によって変化する。特に具体的には、ポリエステルポリオール／アクリルポリオールを、約１００℃〜約１５０℃の温度で架橋する。触媒としてｐ−トルエンスルホン酸を用いてポリオール／アクリルポリオールを架橋するのに際して使用される典型的な架橋温度は、約１４０℃、例えば約１３５℃より低く、約１分〜約４０分間適用される。酸触媒の典型的濃度は、ポリオール／アクリルポリオールの重量に対して約０．０１〜約５重量パーセントである。架橋の後、オーバーコーティング材は、それが、架橋の前に溶解性であった溶媒に実質的に不溶性であるべきであり、不溶性であることにより、溶媒に浸漬した布で擦ったときに、オーバーコーティング材料で、除去されるものがないことが可能となる。架橋は、架橋重合体ネットワークで輸送分子を保持する三次元ネットワークを発生させる。
【００９３】
オーバーコート層は、オーバーコート層の電荷輸送移動度を改善する電荷輸送材料を含んでいてもよい。種々の実施形態において、電荷輸送材料は、（ｉ）フェノール性置換芳香族アミン、（ｉｉ）第一アルコールで置換された芳香族アミン、および（ｉｉｉ）それらの混合物のうちの少なくとも１つからなる群より選択され得る。実施形態では、電荷輸送材料は、例えば、アルコール溶解性ジヒドロキシテルフェニルジアミン、アルコール溶解性ジヒドロキシＴＰＤなどのテルフェニルであり得る。テルフェニル電荷輸送分子の例としては、以下の式によって表されるものが挙げられる。
【００９４】
【化２５】
2008116961.tif 000019
【００９５】
式中、Ｒ1は−ＯＨを表し；Ｒ2は−ＣnＨ2n+1で示されるアルキル基、アラルキル基またはアリール基を表す。ここで、ここでｎは例えば１〜約１０であり、好ましくは１〜約６であり、より好ましくは１〜約５であり、該アラルキル基およびアリール基は、例えば約６〜約３６の炭素原子を有し、好ましくは約６〜約２０の炭素原子を有する。アラルキル基の好適例としては、−ＣnＨ2n−フェニル基（ｎは、例えば約１〜約５、または約１〜約１０）が挙げられる。アリール基の好適例としては、フェニル基、ナフチル基、ビフェニル基などが挙げられる。Ｒ1が−ＯＨである実施形態では、得られる化合物はジヒドロキシテルフェニルジアミン正孔輸送分子である。Ｒ1が−ＯＨであり各Ｒ2が−Ｈである実施形態では、得られる化合物はＮ，Ｎ’−ジフェニル−Ｎ，Ｎ’−ジ［３−ヒドロキシフェニル］−テルフェニル−ジアミンである。さらに、ある実施形態においては、上記に定義されるように、Ｒ1が−ＯＨであり、各Ｒ2がそれぞれ独立にアルキル基、アラルキル基またはアリール基を表す。種々の実施形態において、電荷輸送材料は、オーバーコート層の形成のために選択される溶媒に溶解性である。
【００９６】
あらゆる適切な二級または三級アルコール溶媒を、オーバーコート層の架橋重合体組成物を形成する膜の付与のために使用されうる。典型的なアルコール溶媒としては、限定はしないものの、例えばｔｅｒｔ−ブタノール、ｓｅｃ−ブタノール、２−プロパノール、１−メトキシ−２−プロパノールなど、およびその混合物が挙げられる。例えば、テトラヒドロフラン、モノクロロベンゼンおよびその混合物のような他の適切な共溶媒を、オーバーコート層の形成のために選択しうる。これらの共溶媒を、上記アルコール溶媒のための希釈剤として使用してもよく、またはそれらは省略してもよい。しかし、ある種の実施形態では、高沸点アルコール溶媒は効率的な架橋に干渉する可能性があるためそれらを除去すべきであるということから、高沸点アルコール溶媒の使用を最小にするかまたは避けることが有益でありうる。
【００９７】
ある実施形態では、オーバーコート溶液のために利用される架橋性重合体、電荷輸送材料、架橋剤、酸触媒、およびブロック剤などの成分は、溶媒中で可溶性または実質的に可溶性であるか、またはオーバーコートのために使用される溶媒であるべきである。
【００９８】
オーバーコート層の厚さは、使用されるシステムでの帯電（例えば、バイアス帯電ロール）、清掃（例えばブレードまたはウエブ）、現像（例えばブラシ）、転写（例えばバイアス転写ロール）などの研磨性に依存しえ、例えば約１または約２ミクロン以上で、上限は約１０ミクロンまたは約１５ミクロンあるいはそれより大きい。種々の実施形態では、オーバーコート層の厚さは、約１マイクロメートル〜約５マイクロメートルでありうる。光伝導性層の上にオーバーコート層を塗布するための典型的な塗布技術としては、スプレー、ディップ塗布、ロール塗布、巻線ロッド塗布などが挙げられる。付与されたオーバーコート層の乾燥は、オーブン乾燥、赤外線放射乾燥、空気乾燥などのようなあらゆる適切な従来からの技術によって実行されうる。本開示の乾燥されたオーバーコート層は、撮像の間に電荷を輸送すべきものである。
【００９９】
乾燥したオーバーコート層では、組成物は約４０〜約９０重量パーセントの膜形成架橋性重合体と、約６０〜約１０重量パーセントの電荷輸送材料とを含みうる。例えば、いくつかの実施形態では、電荷輸送材料は約２０〜約５０重量パーセントの量でオーバーコート層に組込まれてもよい。所望の場合、オーバーコート層は、伝導性フィラー、耐摩耗性フィラーなどのような他の材料を、任意の適切な公知の量で含みうる。
【０１００】
理論によって限定されることを意図せず述べれば、架橋剤は、アクリルポリオール、ポリアルキレングリコールのような重合体と共に中心領域に配置され得、そして電荷輸送成分は、架橋剤に結合しており、実施形態によっては中心領域から延伸する。複数あるいは少なくとも一つの電荷輸送層に場合により組込まれ、例えば横方向電荷移動（ＬＣＭ）抵抗を改善することができる成分または材料の例としては、テトラキスメチレン（３，５−ジ−ｔｅｒｔ−ブチル−４−ヒドロキシヒドロシンナメート）メタン（イルガノックス（ＩＲＧＡＮＯＸ）（登録商標）１０１０、チバ・スペシャリティー・ケミカル（Ｃｉｂａ  Ｓｐｅｃｉａｌｔｙ  Ｃｈｅｍｉｃａｌ）から入手可能）のようなヒンダードフェノール性抗酸化剤、ブチル化ヒドロキシトルエン（ＢＨＴ）、およびスミライザー（ＳＵＭＩＬＩＺＥＲ）（商標）ＢＨＴ−Ｒ、ＭＤＰ−Ｓ、ＢＢＭ−Ｓ、ＷＸ−Ｒ、ＮＷ、ＢＰ−７６、ＢＰ−１０１、ＧＡ−８０、ＧＭおよびＧＳ（スミトモ・ケミカル社（Ｓｕｍｉｔｏｍｏ  Ｃｈｅｍｉｃａｌ  Ｃｏｍｐａｎｙ，Ｌｔｄ．）から入手可能）、イルガノックス（ＩＲＧＡＮＯＸ）（登録商標）１０３５、１０７６、１０９８、１１３５、１１４１、１２２２、１３３０、１４２５ＷＬ、１５２０Ｌ、２４５、２５９、３１１４、３７９０、５０５７および５６５（チバ・スペシャリティーズ・ケミカルズ（Ｃｉｂａ  Ｓｐｅｃｉａｌｔｉｅｓ  Ｃｈｅｍｉｃａｌｓ）から入手可能）、およびアデカ・スタブ（ＡＤＥＫＡ  ＳＴＡＢ）（商標）ＡＯ−２０、ＡＯ−３０、ＡＯ−４０、ＡＯ−５０、ＡＯ−６０、ＡＯ−７０、ＡＯ−８０およびＡＯ−３３０（アサヒ・デンカ社（Ａｓａｈｉ  Ｄｅｎｋａ  Ｃｏｍｐａｎｙ，Ｌｔｄ．）から入手可能）を含めた他のヒンダードフェノール性抗酸化剤、サノール（ＳＡＮＯＬ）（商標）ＬＳ−２６２６、ＬＳ−７６５、ＬＳ−７７０およびＬＳ−７４４（サンキョー社（ＳＡＮＫＹＯ  ＣＯ．Ｌｔｄ．）から入手可能）、チヌビン（ＴＩＮＵＶＩＮ）（登録商標）１４４および６２２ＬＤ（チバ・スペシャリティーズ・ケミカルズ（Ｃｉｂａ  Ｓｐｅｃｉａｌｔｉｅｓ  Ｃｈｅｍｉｃａｌｓ）から入手可能）、マーク（ＭＡＲＫ）（商標）ＬＡ５７、ＬＡ６７、ＬＡ６２、ＬＡ６８およびＬＡ６３（アサヒ・デンカ社（Ａｓａｈｉ  Ｄｅｎｋａ  Ｃｏ．，Ｌｔｄ．）から入手可能）、およびスミライザー（ＳＵＭＩＬＩＺＥＲ）（商標）ＴＰＳ（スミトモ・ケミカル社（Ｓｕｍｉｔｏｍｏ  Ｃｈｅｍｉｃａｌ  Ｃｏ．，Ｌｔｄ．）から入手可能）のようなヒンダードアミン抗酸化剤、スミライザー（ＳＵＭＩＬＩＺＥＲ）（商標）ＴＰ−Ｄ（スミトモ・ケミカル社（Ｓｕｍｉｔｏｍｏ  Ｃｈｅｍｉｃａｌ  Ｃｏ．，Ｌｔｄ．）から入手可能）のようなチオエーテル抗酸化剤、マーク（ＭＡＲＫ）（商標）２１１２、ＰＥＰ−８、ＰＥＰ−２４Ｇ、ＰＥＰ−３６、３２９ＫおよびＨＰ−１０（アサヒ・デンカ社（Ａｓａｈｉ  Ｄｅｎｋａ  Ｃｏ．，Ｌｔｄ．）から入手可能）のような亜リン酸抗酸化剤、ビス（４−ジエチルアミノ−２−メチルフェニル）フェニルメタン（ＢＤＥＴＰＭ）、ビス−［２−メチル−４−（Ｎ−２−ヒドロキシエチル−Ｎ−エチル−アミノフェニル）］−フェニルメタン（��ＨＴＰＭ）などのような他の分子が挙げられる。電荷輸送層の内の少なくとも１つでの抗酸化剤の重量パーセントは、約０〜約２０重量パーセント、約１〜約１０重量パーセント、または約３〜約８重量パーセントである。
【実施例】
【０１０１】
（実施例１）  ３．５ミリの厚さを有する二軸指向性ポリエチレンナフタレート基板（カレデックス（ＫＡＬＥＤＥＸ）（商標）２０００）上に厚さ０．０２マイクロメートルのチタン層を被覆し、その上に、グラビアアプリケーターで、５０グラムの３−アミノ−プロピルトリエトキシシラン、４１．２グラムの水、１５グラムの酢酸、６８４．８グラムの変性アルコール、および２００グラムのヘプタンを含有する溶液を塗布することによって、撮像部材を調製した。次にこの塗布層を、被覆機の強制空気乾燥機中で１３５℃で、約５分間乾燥させた。得られた封止層は、５００オングストロームの乾燥厚さを有した。次にグラビアアプリケーターを使用して封止層上に湿潤被覆剤を塗布することによって、接着剤層を調製した。該接着剤層は、テトラヒドロフラン／モノクロロベンゼン／メチレンクロリドの６０：３０：１０体積比混合物中に、コポリエステル接着剤（トヨタ・ヒスツ社（Ｔｏｙｏｔａ  Ｈｓｕｔｓｕ  Ｉｎｃ．）から入手可能なアルデル（ＡＲＤＥＬ）（商標）Ｄ１００）を、接着剤層溶液の総重量に対して０．２重量パーセント含有する。次にこの接着剤層を、被覆機の強制空気乾燥機中で、１３５℃で約５分間乾燥させた。得られた接着剤層は、２００オングストロームの乾燥厚さを有した。
【０１０２】
ミツビシ・ガス・ケミカル社（Ｍｉｔｓｕｂｉｓｈｉ  Ｇａｓ  Ｃｈｅｍｉｃａｌ  Ｃｏｒｐｏｒａｔｉｏｎ）から入手可能な２０，０００の重量平均分子量の既知のポリカーボネート、ルピロン（ＬＵＰＩＬＯＮ）（商標）２００（ＰＣＺ−２００）またはポリカーボネート（ＰＯＬＹＣＡＲＢＯＮＡＴＥ）Ｚ（商標）０．４５グラム、およびテトラヒドロフラン５０ミリリットルを、４オンスのガラス製ボトルに導入することによって、光生成層分散液を調製した。この溶液に、２．４グラムのヒドロキシガリウムフタロシアニン（Ｖ型）および３００グラムの１／８インチ（３．２ミリメートル）直径のステンレス鋼弾を添加した。次にこの混合液を、８時間、ボールミルに入れた。続いて、２．２５グラムのＰＣＺ−２００を、４６．１グラムのテトラヒドロフランに溶解させ、ヒドロキシガリウムフタロシアニン分散液に添加した。次にこのスラリーを、１０分間、振蘯機に入れた。その後、得られた分散液を、バードアプリケーターを用いて、上記接着剤界面に塗布して、０．２５ミリの湿潤厚さを有する光生成層を形成した。封止層と接着剤層を持つ基板ウェブの一方の末端に沿って約１０ミリメートル幅のストリップは、後に塗布されたグランド・ストリップ層により適切に電気的に接触させるため、意図的に光生成層材料に被覆されないままとした。光生成層を、強制空気オーブン中で１分間、１２０℃で乾燥させて、０．４マイクロメートルの厚さを有する乾燥光生成層を形成した。
【０１０３】
次に得られた撮像部材ウェブを、２層構成の電荷輸送層でオーバーコーティングした。特に、光生成層を、光生成層と接触する電荷輸送層（底部層）でオーバーコーティングした。該電荷輸送層の底部層形成溶液は、Ｎ，Ｎ’−ジフェニル−Ｎ，Ｎ’−ビス（３−メチルフェニル）−１，１’−ビフェニル−４，４’−ジアミンと、ファルベンファブリケン・バイエル・エイ．ジー．（Ｆａｒｂｅｎｆａｂｒｉｋｅｎ  Ｂａｙｅｒ  Ａ．Ｇ．）から市販で入手可能な約５０，０００から約１００，０００までの分子量平均を有する既知のポリカーボネート樹脂であるマクロロン（ＭＡＫＲＯＬＯＮ）（登録商標）５７０５とを１：１の重量比で琥珀色ガラス製ボトルに入れ、得られた混合物を、メチレンクロリドに溶解させて、１５重量パーセント固形分を含有する溶液を形成することによって調製された。該溶液を、光生成層上に塗布して、乾燥（５分間、１３５℃）することにより、１４．５ミクロンの厚さを有する底部層被覆を形成した。この被覆工程の間に、湿度は、１５パーセントに等しいか、またはより少なかった。
【０１０４】
次に電荷輸送層の底部層を、最上部電荷輸送層でオーバーコーティングした。最上部層の電荷輸送層形成用溶液は上で示される底部層形成用溶液と同様に調製された。最上部層形成用溶液を、電荷輸送層の上記底部層に塗布して、被覆を形成した。上記層の全てを含有する得られた光伝導体素子を５分間、強制空気オーブンで、１３５℃で焼付けし、次に周囲の室温である約２３〜約２６℃に冷却し、各々１４．５ミクロンの厚さを有する底部電荷輸送層および最上部電荷輸送層を生じた。被覆工程の間に、湿度は、１５パーセントに等しいか、またはより少なかった。
【０１０５】
（実施例ＩＩ）  実施例Ｉで作成される光生成層分散液に、０．０６グラムのフェニル−ＰＯＳＳトリシラノール（ＳＯ１４５８（商標）、カリフォルニア州ファンテイン・バレイ（Ｆｏｕｎｔａｉｎ  Ｖａｌｌｅｙ，ＣＡ）のハイブリッド・プラスチックス（Ｈｙｂｒｉｄ  Ｐｌａｓｔｉｃｓ）から入手可能である）を添加したこと以外は、実施例Ｉの工程を繰り返すことによって、光伝導体部材を調製した。
【０１０６】
（実施例ＩＩＩ）  最上部オーバーコート溶液の調製：  ６０グラムのダウアノール（ＤＯＷＡＮＯＬ）（登録商標）ＰＭ（ダウ・ケミカル社（ＤＯＷ  Ｃｈｅｍｉｃａｌ  Ｃｏｍｐａｎｙ）から得た１−メトキシ−２−プロパノール）中に、１０グラムのポリケム（ＰＯＬＹＣＨＥＭ）（登録商標）７５５８−Ｂ−６０（オーピーシー・ポリマーズ（ＯＰＣ  Ｐｏｌｙｍｅｒｓ）から得たアクリルポリオール）、４グラムのＰＰＧ  ２Ｋ（シグマ・アルドリッチ（Ｓｉｇｍａ−Ａｌｄｒｉｃｈ）から得られるとおり２，０００の重量平均分子量を有するポリプロピレングリコール）、６グラムのサイメル（ＣＹＭＥＬ）（登録商標）１１３０（サイテック・インダストリーズ社（Ｃｙｔｅｃ  Ｉｎｄｕｓｔｒｉｅｓ  Ｉｎｃ．）から得たメチル化、ブチル化メラミン−ホルムアルデヒド架橋剤）、８グラムのＮ，Ｎ’−ジフェニル−Ｎ，Ｎ’−ジ−［３−ヒドロキシフェニル］−テルフェニル−ジアミン（ＤＨＴＢＤ）、１．５グラムのシルクリーン（ＳＩＬＣＬＥＡＮ）（商標）３７００（米国（ＵＳＡ）のビーワイケイ−ケミエ（ＢＹＫ−Ｃｈｅｍｉｅ）から入手可能なヒドロキシル化シリコン）、および５．５グラム［１重量パーセント］の８パーセントｐ−トルエンスルホン酸を添加することによってオーバーコーティング被覆剤溶液を形成した。
【０１０７】
（実施例ＩＶ）  実施例ＩＩの光伝導体に、１／８ミルのバード棒を使用して、上記実施例ＩＩＩのオーバーコーティング溶液をオーバーコーティングした。得られた膜を、１２５℃で、２分間、強制空気オーブンで乾燥させて、非常に架橋された３ミクロンの被覆を得た。該被覆は、メタノールまたはエタノールに実質的に不溶性であった。
【０１０８】
電気的特性試験：  上で調製された光伝導体を、スキャナー設備で試験して、１回の荷電−消去サイクル、続いて１回の荷電−露出−消去サイクル（ここで、光強度は、種々の露出強度での光感度および表面電位が測定される一連の光誘導放電特性曲線を生じる周期で一定数の増分で増加される）が続く、光誘導放電サイクルに供した。いくつかの電圧対電荷密度曲線を発生する一定数の増分表面電位を用いた一連の荷電−消去サイクルによって、別の電気的特性についても測定した。スキャナーには、種々の表面電位に対して定常電圧の荷電を生ずるスコロトロン（ｓｃｏｒｏｔｒｏｎ）セットが備えられていた。光放出ダイオードへの電流を制御して異なる露出レベルを得るデータ取得システムにより、一定増分で増大した露出光強度を用いて、素子を、−５００（ボルト）の表面電位で試験した。露出光源は、７８０ナノメートル光を発光するダイオードであった。ゼロックス写真シミュレーションは、周囲条件（４５パーセント相対湿度および２０℃）で、環境的に制御された耐光性チャンバーで達成された。素子を荷電−放電−消去を電気的に示すサイクルに１０，０００サイクルまでかけた。光誘発放電特性（ＰＩＤＣ）曲線を、サイクルが０回の時点および１０，０００回の時点で、上記で調製された光伝導体の各々について作成した。結果を表１において要約する。
【０１０９】
【表１】
2008116961.tif 000020
【０１１０】
実施形態においては、上のＰＩＤＣ曲線の発生によって理解されるように、上記シラノール含有のオーバーコーティング光伝導体において、Ｖｒサイクル上昇の最小化または防止のような、多数の改善された特徴が示される。さらに詳細には、表１では、ＰＩＤＣを評価するために使用されたＶ（３．５エルグ／ｃｍ2）は、露出が３．５エルグ／ｃｍ2（Ｖ）であるときの、素子の表面電位を表す。シラノールを光生成層に組み込むこと、および、オーバーコート層が存在することにより、Ｖ（３．５エルグ／ｃｍ2）を、それぞれ、７０と１２０から、５０と３０に減じ、それによってサイクルが延長された場合における光伝導体サイクル上昇を実質的に防止する。
【０１１１】
室内の電界誘導暗減衰（ＦＩＤＤ）試験は、実施例ＩＶの光伝導体のＣＤＳ（電荷欠陥点、画像解像に不利に影響するものである）計数が、実施例Ｉの光伝導体より明らかに低いことを示しており、それは同時に、光生成色素の分散品質が優れていること、および、疎水性シラノールの光生成層への組み込みにより、光生成色素の表面において優れた疎水性処理がなされ、低ＣＤＳを生じたであろうことを示している。